КЕРАМИЧЕСКАЯ МАССА ДЛЯ ПРОИЗВОДСТВА КИРПИЧА
CERAMIC MIXTURE FOR MAKING BRICK

Изобретение относится к области технологии силикатов и касается составов керамических масс для производства кирпича.
Известна керамическая масса следующего состава, мас. %: глина тугоплавкая 20,0-30,0; кварциты 70,0-80,0 [1].
Задача изобретения - повышение морозостойкости кирпича, получаемого из  керамической массы.
Технический результат достигается тем, что керамическая масса для производства кирпича, содержащая глину тугоплавкую, кварциты, дополнительно содержит каолин и кремнегель при следующем соотношении компонентов, мас.%: глина тугоплавкая 65,7-88,0; кварциты 10,0-30,0; каолин 1,5-3,0; кремнегель 0,5-1,3.
В таблице приведены составы керамической массы для производства кирпича.
Таблица
Компоненты
Состав, мас. %:
1
2
3
Глина тугоплавкая
88,0
76,9
65,7
Кварциты
10,0
20,0
30,0
Каолин
1,5
2,2
3,0
Кремнегель
0,5
0,9
1,3
Морозостойкость, циклы
200-220
200-220
200-220
В составе керамической массы могут быть использованы качественные глины тугоплавкие любых месторождений.
2
Компоненты дозируют в требуемых количествах. Кварциты размалывают (удельная поверхность 3000-3500 см/г), смешивают с глиной тугоплавкой, добавляют кремнегель. Массу увлажняют до 18-26%. Кирпич формуют пластическим способом, сушат его до влажности не более 6% и обжигают при температуре 1200-1250°С. Возможно нанесение тугоплавких глазурей на поверхность кирпича (ложок н тычок) до его обжига.
Керамическая масса хорошо формуется пластическим способом.
Источники информации
1. SU 1542932, С04В 33/00, 1990.